(57)【要約】【課題】  密着性を確保しつつ、より印字適正、密着性、折り曲げ特性等の品質を向上できるインク受像紙の製造方法に関する。【解決手段】  インク受像紙１００は、前記基材シート１０上に加熱発泡前の未発泡樹脂層を形成する。この未発泡樹脂層形成後に、前記発泡面調整樹脂層１４を前記発泡樹脂層上に形成する。前記発泡面調整樹脂層１４形成後に、前記未発泡樹脂層中の加熱発泡剤を加熱して発泡樹脂層１２を形成する。この発泡樹脂層１２形成後に、インクを受像するインク受像層１６を形成すし、ポリウレタン樹脂成分と、シリカ微粒子およびアルミナ微粒子のうち少なくとも１種と、を含む水性エマルジョン状の塗料を作成し、前記水性エマルジョン状の塗料の塗布量１５ｇ／ｍ２〜３５ｇ／ｍ２で塗布して前記インク受像層１６を形成する。【選択図】  図１
2006264209.tif 000002
【特許請求の範囲】
【請求項１】
基材シートと、熱可塑性樹脂層中に含まれる加熱発泡剤が加熱されることで発泡形成された発泡樹脂層と、熱可塑性樹脂を主成分とする発泡面調整樹脂層と、インクを受像するインク受像層とを含むインク受像紙の製造方法であって、
前記基材シート上に加熱発泡前の未発泡樹脂層を形成する未発泡樹脂層形成工程と、
前記未発泡樹脂層形成後に、前記発泡面調整樹脂層を前記未発泡樹脂層上に形成する発泡面調整樹脂層形成工程と、
前記発泡面調整樹脂層形成後に、前記未発泡樹脂層中の加熱発泡剤を加熱して発泡樹脂層を形成する発泡樹脂層形成工程と、
前記発泡樹脂層形成後に、前記発泡面調整樹脂層上にインクを受像するインク受像層を形成する受像層形成工程とを含み、
ポリウレタン樹脂成分と、シリカ微粒子およびアルミナ微粒子のうち少なくとも１種と、を含む水性エマルジョン状の塗料を作成し、
前記水性エマルジョン状の塗料の塗布量１５ｇ／ｍ２〜３５ｇ／ｍ２で塗布して前記インク受像層を形成するインク受像紙の製造方法。
【請求項２】
請求項１に記載のインク受像紙の製造方法であって、
前記発泡樹脂層形成後であって、前記インク受像層形成前に、少なくとも前記発泡面調整樹脂層表面に凹凸形状を付加して凹凸模様層を形成する凹凸模様層形成工程を含むインク受像紙の製造方法。
【請求項３】
請求項１または２に記載のインク受像紙の製造方法であって、
前記発泡樹脂層形成後であって、前記インク受像層形成前に、少なくとも前記発泡面調整樹脂層表面にエンボス加工を行うエンボス加工工程を含むインク受像紙の製造方法。
【発明の詳細な説明】
【技術分野】
【０００１】
本発明は、基材シートと、熱可塑性樹脂層中に含まれる加熱発泡剤が加熱されることで発泡形成された発泡樹脂層と、熱可塑性樹脂を主成分とする発泡面調整樹脂層と、インクを受像するインク受像層とを含むインク受像紙の製造方法に関する。
【背景技術】
【０００２】
インクジェットプリンタの印刷に用いられるインクジェット紙等のインク受像紙が知られている。インク受像紙は、例えば建築物の外装や内装、建具、家具、乗用車の内装等に用いられる表面装飾用の壁紙として用いられる。このような壁紙は、壁紙用インクジェット紙にインクジェットプリンタにより、所望の絵柄をプリントされて製造される。製造された壁紙は用途に応じて使用される。壁紙用などのインク受像紙のうちいくつかは、表面処理として発泡・エンボス加工をし、表面に凹凸模様を形成させて製造される。
【０００３】
従来、この種の壁紙としては、紙基材の上に塩化ビニル樹脂層を形成したいわゆる塩ビ壁紙が広く利用されていた。しかし、近年、塩化ビニルは燃焼廃棄時にダイオキシンを発生させやすいという問題があるため、使用を控えられる傾向にある。この代替えとして、例えば、水性エマルジョンを利用し、水性エマルジョンコート層を形成させた壁紙がある。
【０００４】
特許文献１では、出願人に係る発明者が開発を行っていた発泡工程を含む化粧シートが開示されている。この化粧シートは、予め工場等の製造ラインにおいて、未発泡樹脂層、樹脂層を塗布形成し、さらに絵柄印刷を行った後に発泡させ、発泡樹脂層を形成して製造されている。この出願に係る発明は、発泡工程により印刷した絵柄が影響されるので、その影響を抑制することができ、製造ラインで大量生産する際にも良好な絵柄が印刷できるとしたものである。
【０００５】
ところが、特許文献１の出願時には、インクジェットプリンタが普及していなかったが、その後のインクジェットプリンタが普及した。このインクジェットプリンタの普及により、化粧シートの絵柄をより個人の好みに併せて印刷するユーザ・ニーズが強くなる傾向にある。よって、インクジェットプリンタにより化粧シートの発泡樹脂層上に絵柄をより個人の好みに併せて印刷するという新たな技術的課題が生じている。
【０００６】
その技術的課題としては、水性エマルジョンコート層を形成させた壁紙では、非発泡の水性エマルジョンコート層の上に絵柄がインクジェットプリンタにより印刷されるインク受像層を設け、加熱エンボス加工を施した場合、ボリューム感がなくシャープなエンボスが入らない場合がある点である。そこで、その点を防止するべく、未発泡のカプセル発泡剤を含有した水性エマルジョンコート層の上に絵柄印刷を行ったものを加熱発泡してエンボス加工し、凹凸模様を付加し、ボリューム感がありシャープなエンボスを形成している。インク受像紙が、下記特許文献２に報告されている。
【０００７】
特許文献２に記載される表面に凹凸模様を形成させたインク受像紙は、基材シートとなる裏打基材上に熱可塑性樹脂中に加熱発泡剤を含有させ、この加熱発泡剤を加熱することで発泡形成されてなる発泡樹脂層が形成され、発泡樹脂層上に印刷時にインクジェットプリンタから付加される印刷インクを受像するインク受像層が形成される積層構造から構成されている。
【０００８】
特許文献２では、このインク受像紙の製造方法が開示されている。特許文献２に記載されるインク受像紙の製造方法では、発泡樹脂層を発泡させた後、エンボス加工による凹凸模様の付加またはインク受像層を形成することが開示されている。
【特許文献１】特開平１０−１５７０４５号公報
【特許文献２】特許第３０８４２７５号明細書
【発明の開示】
【発明が解決しようとする課題】
【０００９】
しかし、上記特許文献２に記載されるインク受像紙では印字適正に不具合を生じる場合がある。例えば、印刷された画像を構成する色調が暗く、鮮明な色調により画像を形成することが難しい場合がある。
【００１０】
本発明者らは、より印字適正、密着性、折り曲げ特性等の品質を向上できるインク受像紙の製造方法を発明し、特願２００４−２８６７３１にて出願した。
【００１１】
しかし、近年では印字適正、折り曲げ特性等の品質の向上がインク受像紙のユーザによって望まれており、さらなる印字適正の向上を図る必要がある。本発明者は、密着性を確保しつつ、上記出願よりもさらに印字適正、折り曲げ特性等の品質を向上させるインク受像紙を製造する工程の改善について鋭意検討した。
【００１２】
本発明は、上記課題に鑑みてなされたものであり、密着性を確保しつつ、より印字適正、折り曲げ特性等の品質を向上できるインク受像紙の製造方法を提供することをその目的とする。
【課題を解決するための手段】
【００１３】
本発明の基材シートと、熱可塑性樹脂層中に含まれる加熱発泡剤が加熱されることで発泡形成された発泡樹脂層と、熱可塑性樹脂を主成分とする発泡面調整樹脂層と、インクを受像するインク受像層とを含むインク受像紙の製造方法は、前記基材シート上に加熱発泡前の未発泡樹脂層を形成する未発泡樹脂層形成工程と、前記未発泡樹脂層形成後に、前記発泡面調整樹脂層を前記未発泡樹脂層上に形成する発泡面調整樹脂層形成工程と、前記発泡面調整樹脂層形成後に、前記未発泡樹脂層中の加熱発泡剤を加熱して発泡樹脂層を形成する発泡樹脂層形成工程と、前記発泡樹脂層形成後に、前記発泡面調整樹脂層上にインクを受像するインク受像層を形成する受像層形成工程とを含み、ポリウレタン樹脂成分と、シリカ微粒子およびアルミナ微粒子のうち少なくとも１種と、を含む水性エマルジョン状の塗料を作成し、前記水性エマルジョン状の塗料の塗布量１５ｇ／ｍ２〜３５ｇ／ｍ２で塗布して前記インク受像層を形成することを特徴とする。
【００１４】
前記発泡樹脂層形成後であって、前記インク受像層形成前に、少なくとも前記発泡面調整樹脂層表面に凹凸形状を付加して凹凸模様層を形成する凹凸模様層形成工程を含むと好適である。
【００１５】
前記発泡樹脂層形成後であって、前記インク受像層形成前に、少なくとも前記発泡面調整樹脂層表面にエンボス加工を行うエンボス加工工程を含むと好適である。
【発明の効果】
【００１６】
密着性を確保しつつ、より印字適正、折り曲げ特性等の品質を向上できるインク受像紙の製造方法を提供できる。
【発明を実施するための最良の形態】
【００１７】
本発明者らは、本発明の基材シートと、熱可塑性樹脂層中に含まれる加熱発泡剤が加熱されることで発泡形成された発泡樹脂層と、熱可塑性樹脂を主成分とする発泡面調整樹脂層と、インクを受像するインク受像層とを含むインク受像紙の製造方法における好適な条件を鋭意検討した結果、驚くべきことに、インク受像層をポリウレタン樹脂成分と、シリカ微粒子およびアルミナ微粒子のうち少なくとも１種と、を含む水性エマルジョン状の塗料を作成し、前記水性エマルジョン状の塗料の塗布量１５ｇ／ｍ２〜３５ｇ／ｍ２で塗布して形成すると発泡面調整樹脂層との密着性を確保しつつ、印字適正、折り曲げ特性を向上させることができることを見いだし、本発明に至った。水性エマルジョン状の塗料の塗布量１５ｇ／ｍ２〜３５ｇ／ｍ２で塗布して形成するとインク受像層におけるインキの吸収がしやすくなり、また、インキ印字後、インクがインク受像層表面に適度に残らせることができやすくなる。塗布量１５ｇ／ｍ２未満であるとインキの吸収が不十分となったり、またインキ受像層としての強度が弱く、インク受像紙を用途に応じて折り曲げた時などにインク受像層に割れが生じることもある。塗布量３５ｇ／ｍ２を超えるとインキを吸収しすぎ、後残りしすぎ、インク受像層に受像された画像の色が全体として薄まってしまうことがある。また、インク受像紙が厚くなりすぎて、インク受像紙のしなやかさが欠け、折り曲げると、インキ受像層の割れが生じることが多くなる。
【００１８】
また、前記水性エマルジョン状の塗料は、前記ポリウレタン樹脂成分１００重量部に対して前記シリカ微粒子およびアルミナ微粒子のうち少なくとも１種が３０重量部〜７０重量部の配合比であるとより好適であることも見いだした。
【００１９】
以下に発明を実施するための形態を図面に基づいて説明する。なお、本実施形態については、本発明を実施するための一形態に過ぎず、本発明は本実施形態によって限定されるものではない。本実施形態ではインク受像紙として建築物の内壁面を装飾する絵柄と凹凸模様を有し、インクジェットプリンタによる印刷に用いられる壁紙用インクジェットインク受像紙の製造方法を例示し、図面を用いて説明する。なお、本図面おいては模式的な断面説明図であり、例えば、本来は発泡が大きく、インク受像層の表面に発泡の痕跡が現れる場合が多いが図示を省略している。
【００２０】
「インク受像紙の層構成および層構成方法」
図１に断面図が示される本実施形態の製造方法によって製造される壁紙用インクジェットインク受像紙１００は、図３に断面図が示される加熱発泡前の壁紙用インクジェットインク受像紙３００を加熱発泡・エンボス加工し、図２に断面図が示される凹凸模様が表面に形成されたインク受像層形成前の壁紙用インクジェットインク受像紙２００を経て、この表面にインク受像層１６を形成して製造される。形成される各層は当業者にとって通常の層形成方法を用いて形成することができる。
【００２１】
図１に示される製造された壁紙用インクジェットインク受像紙１００は、裏打部材１０／発泡熱可塑性樹脂層１２／発泡面調整樹脂層１４／インク受像層１６の構造を有し、基材となる裏打部材１０と、加熱発泡させられて樹脂中に気泡が分散した発泡熱可塑性樹脂層１２と、熱可塑性樹脂を主成分とする発泡面調整樹脂層１４とインクジェットプリンタによるインクを受像するインク受像層１６と、を有している。
【００２２】
図２に示されるインク受像層形成前の壁紙用インクジェットインク受像紙２００は、裏打部材１０／発泡熱可塑性樹脂層１２／発泡面調整樹脂層１４の構造を有し、基材となる裏打部材１０と、加熱発泡させられて樹脂中に気泡が分散した発泡熱可塑性樹脂層１２と、熱可塑性樹脂を主成分とする発泡面調整樹脂層１４とを有し、発泡面調整樹脂層１４表面および発泡熱可塑性樹脂層１２の表面にエンボス加工によって付加された凹凸形状が形成され、これらが凹凸模様層を形成している。
【００２３】
図３に示される加熱発泡前の壁紙用インクジェットインク受像紙３００は、裏打部材１０／未発泡樹脂層２２／発泡面調整樹脂層１４の構造を有し、基材となる裏打部材１０と、樹脂中に発泡する前の加熱発泡剤が分散した未発泡樹脂層２２と、熱可塑性樹脂を主成分とする発泡面調整樹脂層１４とを有している。
【００２４】
裏打部材１０は、未発泡樹脂層２２を支持する支持面を未発泡樹脂層２２との接触面に有し、一方で未発泡樹脂層２２との接触面との対面には建築物の内壁との接着に用いられる接着剤が塗布される接着面を有している。裏打基材１２は、材料として紙、織布、不織布、合成紙、チタン紙、ガラス不織布等を用いることができる。紙において好ましくは、壁紙用の難燃紙、水酸化アルミニウム紙、無機質紙、一般紙で、坪量が５０〜３００ｇ／ｍ2 、望ましくは７０〜１５０ｇ／ｍ2 のものが使用される。未発泡樹脂層２２の樹脂として水溶性樹脂エマルジョンを用い、エマルジョンコート時における水の影響による伸縮等を考慮する場合は、基材シートの少なくとも表面に耐水性を上げ、透湿性を下げるコート層を設けておいてもよい。
【００２５】
未発泡樹脂層２２は、熱可塑性樹脂、可塑剤、安定剤、発泡剤、滑剤、酸化防止剤、充填剤、界面活性剤等を混合した塗布層である。未発泡樹脂層２２は、実際には上記剤をすべて含有する必要はなく、熱可塑性樹脂とこれに含有される発泡剤とを少なくとも有していればよい場合がある。これらの混合物は加熱発泡の温度・時間の条件で十分な発泡効果を得られるように混合比等が決められる。例えば、１８０℃〜２３０℃の温度で数１０秒から２分程度の加熱によって十分な発泡状態となるように混合比が決められる。これら諸条件により適切な割合の混合物を含む未発泡樹脂層２２は、裏打部材１０上に、未発泡樹脂層２２が乾燥させられてゲル化した塗膜がある程度の厚さ（例えば０．３ｍｍ程度）となるように塗工される。
【００２６】
熱可塑性樹脂は、発泡剤を含有可能であって、裏打部材上に形成可能な樹脂が選択される。水性エマルジョン樹脂、ポリエチレン樹脂、ポリアクリル樹脂、ポリ酢酸ビニル樹脂、ポリウレタン樹脂、ポリスチレン樹脂、ポリ塩化ビニル、樹脂合成ゴム等が用いることができる。ポリエチレン樹脂は廃棄物とし燃焼させた時にダイオキシンを発生させにくく、環境面に与える害が少ないなどの利点を有し、好適である。最も好ましくは水性エマルジョン樹脂である。水性エマルジョン樹脂としては、各種の非塩ビ系エマルジョンが使用できるが、一般的な、エチレン−酢ビ、アクリル系樹脂の単体又はブレンド、共重合が好ましい。同樹脂は、未発泡樹脂層、発泡面調整樹脂層、盛上げ印刷層ともに共通して使用できる。各樹脂には、無機質充填剤、顔料、カプセル発泡剤（発泡面調整樹脂層にはほとんどあるいは全く含有させない）の他、各種の消泡剤、増粘剤、分散剤、乾燥遅延剤、難燃剤、防腐剤、防カビ剤等を添加して塗料化する。エマルジョン塗料の塗布方法は、コンマコート、ドクターコート、ロールコート等各種の方式が可能である。基材シート上に塗布した後、例えば、熱風炉乾燥機により１２０℃で１分間程度の乾燥を行って未発泡のベースコート原反を作製する。未発泡樹脂層の水性エマルジョン塗布量は、５０〜２５０ｇ／ｍ2（乾燥時）で、望ましくは８０〜２００ｇ／ｍ2（乾燥時）とすると好適である。
【００２７】
充填剤は、テクスチャーや白色度を得ることに対応して好適であるものが選択される。炭酸カルシウム、充填剤は、難燃性の無機質充填剤又は炭酸カルシウム等の一般無機質充填剤を用いることができる。特に壁紙は建築物の内壁に使用されるため、防火性能が必要であるが、エマルジョン樹脂は可燃性であるので特に好適である。難燃効果を持つ無機質充填剤としては、水酸化アルミニウム、水酸化マグネシウム、水酸化カルシウム、ホウ酸亜鉛、酸化亜鉛、酸化マグネシウム、無機質球状体、有機質中空球状体、メタホウ酸バリウム等がある。また、一般無機質充填剤としては、炭酸カルシウム、硫酸バリウム、タルク、カリオン、クレー等がある。未発泡樹脂層、発泡面調整樹脂層は、樹脂１００に対して充填剤を５０〜２００部程度添加すると好ましい。また、印刷を行うには平滑性が必要なため、平均粒径を１０μｍ以下、望ましくは５μｍ以下にすると好適である。
【００２８】
可塑剤は、ジオクチルフタレート、ジブチルフタレート、ブチルベンジルフタレート等のフタル酸エステル系、リン酸エステル系、塩素化脂肪酸エステル系、塩素化パラフィン系、エポキシ系、ポリエステル系、アジピン酸エステル系の可塑剤を用いることができる。
【００２９】
安定剤は、発泡剤の分解温度すなわち発泡温度を制御することに好適なものが選択して選定される。カドミウム・バリウム・亜鉛等の複合系安定剤、鉛系安定剤、錫系安定剤、カルシウム系安定剤等を用いることができる。
【００３０】
発泡剤は、加熱により発泡する加熱発泡剤であればよく、熱分解型発泡剤、カプセル発泡剤のいずれも用いることができる。発泡剤の成分としては、ニトロペンタメチレンテトラミン、アゾジカルボンアミド、トルエンスルホニルヒドラジン、アゾビスイソブチルニトリル、ベンゼンスルホニルヒドラジン等を用いることができる。カプセル発泡剤は、低沸点溶剤を熱可塑性高分子材料の被膜或いは殻で包み込んだ粒径１０〜３０μｍの微小球である。シェル材料としては、アクリロニトリル・塩化ビニリデン共重合体やアクリロニトリル・アクリル系共重合体、ニトリル系共重合体等が使用され、内包ガスとしてはペンタン、イソペンタン、イソブタン、ブタン等がある。そして、カプセル発泡剤としては、１４０（１６０）〜１９０℃で１分加熱して最高倍率となる高温発泡剤であって、シェル材料がニトリル系共重合体で内包ガスがペンタンのものが好適である。
【００３１】
滑剤は、エンボス加工の加工性を向上させることに好適であるものが選択される。ポリオレフィン系、ステアリン酸、ステアリン酸エステル、ステアリルアルコール、ワセリン、脂肪酸のポリグリコールエステル等を用いることができる。
【００３２】
界面活性剤は、熱可塑性樹脂をエマルジョン化することに対して好適であるものが選択される。燐酸モノエステル、燐酸ジエステル、ポリオキシエチレンソルビタンモノオレエイト、ポリオキシエチレンラウリルエーテル、ポリエチレングリコールモノラウリレート等を添加できる。
【００３３】
発泡面調整樹脂層１４は、発泡剤を含まない熱可塑性樹脂一般を用いることができる。好ましくは水溶性樹脂エマルジョン、より好ましくは水溶性ウレタンエマルジョンである。インク受像層１６とともに水溶性ウレタンエマルジョンを用いると、インク受像層１６と発泡面調整樹脂層１４とが密着し、密着性が向上し、好適である。全体でボリュームを出すには、塗布量の少ない方がよいが、塗布量が少なすぎると発泡時における気泡の表面露出の影響を受けてしまい、発泡樹脂層表面が破壊される。塗布量は１〜２０ｇ／ｍ2、好ましくは２〜１０ｇ／ｍ2である。発泡面調整樹脂層１４のコート方法は未発泡樹脂層と同様であるが、未発泡樹脂層を乾燥被膜としてから、その上にコートを行う他、未発泡樹脂層と発泡面調整樹脂層をウェット状態で２層重ねてから乾燥させることもできる。
【００３４】
インク受像層１６は、ポリウレタン樹脂成分と、シリカ微粒子およびアルミナ微粒子のうち少なくとも１微粒子と、を含む水性エマルジョン状塗料の塗布量１５ｇ／ｍ２〜３５ｇ／ｍ２で塗布して形成する。ここで、水性エマルジョン状とは、固形分１５〜３０％、水７０〜８０％の塗料であることをいう。
【００３５】
シリカ微粒子およびアルミナ微粒子のうち少なくとも１種を含ませるのは、インク受像層１６を多孔質状態とすることが一因であるが、この理由に限られない。すなわち、インク受像層１６は、インクジェット印刷に好適な態様に層形成される。インクジェットプリンタによるインクは染料インクと顔料インクとが挙げられるが、例えば、顔料インクを用いた場合には、顔料インクの溶剤を吸収し、顔料粒子が脱落しないように保持される多孔質状態であると好適である。特に、インク受像層１６は、１〜３０μｍの空孔寸法を有し、その空孔体積率は２０〜７０％であると好適である。
【００３６】
インク受像層１６を構成する樹脂成分としてポリウレタン樹脂を用いる。用いる理由としては、ポリウレタン樹脂であると発泡面調整樹脂層１４との密着性が向上するなどの理由が考えられる。この密着性の向上理由は、一例として考えられるのは、ウレタン系樹脂を用いることで、ウレタン結合により高い内部凝集力を持つウレタン樹脂が、例えばアクリル樹脂よりも優れており、またウレタン結合は素材との水素結合等により密着性向上に寄与するので発泡面調整樹脂層１４との密着における相性が好ましくなったことなどが一考察できるが、この考察の原因に限定されるものではない。
【００３７】
なおウレタン樹脂はその層としての耐水摩擦性や折り曲げ性等の物性を強化する意味から２液硬化型が望ましい。２液硬化型ウレタン樹脂は、ポリオールを主剤としイソシアネートを架橋剤（硬化剤）とするウレタン樹脂である。ポリオールは分子中に２個以上の水酸基を有する化合物であり、例えばポリエチレングリコール、ポリプロピレングリコール、アクリルポリオール、ポリエステルポリオール、ポリエーテルポリオール、ポリカーボネートポリオール又はポリウレタンポリオール等が用いられる。また、イソシアネートとしては、分子中に２個以上のイソシアネート基を有する多価イソシアネートが用いられる。例えば、２，４−トリレンジイソシアネート、キシレンジイソシアネート、４，４′−ジフェニルメタンジイソシアネート等の芳香族イソシアネート、あるいは、１，６−ヘキサメチレンジイソシアネート、イソホロンジイソシアネート、水素添加トリレンジイソシアネート又は水素添加ジフェニルメタンジイソシアネート等の脂肪族（又は脂環式）イソシアネートが用いられる。また、上記各種イソシアネートの付加体又は多量体、例えば、トリレンジイソシアネートの付加体、トリレンジイソシアネート３量体（ｔｒｉｍｅｒ）等を用いてもよい。
【００３８】
このような多孔質状態のインク受像層１６は、シリカ、アルミナ等の微粒子を単独または混合した微粒子をポリウレタン樹脂中に分散させた液を塗布乾燥して作られる。インク受像層１６はこの乾燥状態で適切な膜厚とすることができる。ここで膜厚は、インク受像の容易性とエンボス加工を行う場合には凹凸模様層が適切に表現できる膜厚のバランスを比較考量して決めることができる。例えば、凹凸模様を際だたせたい場合には、厚さは５〜２５μｍ程度の薄層とする態様をとることができる。
【００３９】
上記水性エマルジョン塗料を印刷する印刷方式としては、コンマコート、グラビア、オフセット、フレキソ、シルク等の各種印刷方式が適用できる。インク受像層１６は、艶調整のためにその表面に透明コート層を設けてもよく、溶剤系、水系を問わず各種の塗料が使用できる。艶消剤としては、シリカ、アルミナ、炭酸カルシウム等が挙げられる。凹凸模様層は発泡面調整樹脂層１４および発泡樹脂層１２の表面にも形成されることが通常であるが、凹凸模様層は少なくとも発泡面調整樹脂層１４のみに形成されることでも本実施形態は実施可能である。
【００４０】
「発泡製造工程」
上記加熱発泡前のインクジェット受像紙３００を用いて、受像層形成前のインクジェット受像紙２００を経て、壁紙用インクジェット受像紙１００を製造する工程について説明する。
【００４１】
図１に記載される加熱発泡前のインクジェット受像紙３００は、第一に加熱工程により、未発泡樹脂層２２が加熱され、未発泡樹脂層２２中の加熱発泡剤を加熱により発泡させる加熱発泡工程を行い、発泡熱可塑性樹脂層１２を形成する。この加熱発泡工程後に、発泡熱可塑性樹脂層１２表面にエンボス加工を施し、凹凸模様を形成し、インク受像層１６の形成前の壁紙用インクジェット受像紙２００が製造される。なお、エンボス加工等の凹凸模様層形成工程が含まれる製造工程において、後述の点でより好ましいが、凹凸模様層形成工程は必須となる工程ではなく、省略しても本実施形態は実施可能である。エンボス加工を行うことが好ましいのは、例えば、カプセル発泡剤を用いた場合には、発泡工程において、突発的な発泡により大きな気泡が生じる場合などがあり、気泡の均一性を確保することが難しい場合などである。この場合のエンボスという概念は凹凸を賦形することにとどまらず、比較的フラットなロールや梨地が彫刻されたロールで押すという概念も含むものである。
【００４２】
加熱発泡工程は、未発泡樹脂層２２中の加熱発泡剤を加熱発泡できる装置等を用いればよい。例えば、加熱オーブンを用いることができる。この加熱オーブン内部に加熱発泡前のインクジェット受像紙２００を導入し、内部加熱することにより、１８０℃から２３０℃の温度にて、数十秒から２分程度の間、連続加熱することにより未発泡樹脂層２２を加熱発泡させる。この加熱によって未発泡熱可塑性樹脂層２２は３〜５倍程度の厚さの発泡樹脂層となる。
【００４３】
エンボス加工は、表面に凹凸模様を付加できる一般的工程を用いることができる。例えば、加熱したエンボスローラやエンボスプレートをインク受像層１６側から加熱押圧し、表面に凹凸形状を付加し、凹凸模様層を形成することができる。すなわち、エンボス加工において、加熱発泡により生じた発泡面調整樹脂層１４下の発泡樹脂層１２中に分散する多数の空孔とエンボスローラやエンボスプレートの凹凸とを対応させやすく、発泡樹脂層１２表面に凹凸模様を忠実に転写したインク受像層形成前の壁紙用インクジェット受像紙２００が製造される。凹凸模様を形成できるのであればエンボス加工でなくてもよい。
【００４４】
インク受像層形成前の壁紙用インクジェット受像紙２００の表面にインク受像層１６が
形成されて壁紙用インクジェット受像紙１００が製造される。この壁紙用インクジェット受像紙１００のインク受像層１６の表面をインクジェットプリンタによって顔料インクを壁紙の模様となるパターン状に噴射し、噴射された顔料インクがインク受像層１６に取り込まれて必要となる絵柄を形成する。
【００４５】
上記本実施形態のインクジェット受像紙１００を用いることで印字適正、密着性、折り曲げ性ともに向上させることができる。
【実施例】
【００４６】
本実施形態（実施例）により製造された壁紙用インクジェット受像紙（発泡エンボスタイプ）と従来の壁紙用インクジェット受像紙（比較例）との比較による印字適正、密着性、折り曲げ特性の評価を行った。その結果を表１に示す。
【００４７】
【表１】
2006264209.tif 000003
「製造方法」
「実施例１」
裏打ち紙にＥＶＡ（エチレンー酢酸ビニル共重合体）がコーティングされている原反に、コンマコートもしくはロールコートにて下記組成Ａを５ｇ／ｍ２でドライコートして発泡面調整樹脂層を形成した。
【００４８】
＜組成Ａ＞
ポリウレタン樹脂９９％とノニオン系界面活性剤を１％とからなるポリウレタン樹脂であって、コーティング時は水性エマルジョン（固形分１０〜２０％、水８０〜９０％）状の水性エマルジョン塗工液。
【００４９】
この発泡面調整樹脂層を設けた後、発泡炉にて１７０℃×１分相当の熱にて加熱発泡させた後、赤外線ヒータにて表面温度を１７０〜２００℃にしてエンボス加工を施した。その後、その上に下記組成Ｂをコンマコートにて１５ｇ／ｍ２でインク受像層を形成し、製造した。
【００５０】
＜組成Ｂ＞
ポリエステルポリオール系２液硬化型ウレタン樹脂（硬化剤を含む）１００重量部、マイクロシリカ５０重量部を含み、コーティング時は水性エマルジョン（固形分１５〜３０％、水７０〜８０％）状の水性エマルジョン塗工液。
【００５１】
「実施例２」
実施例２は実施例１と上記組成Ｂの塗布量のみが異なる。実施例２では、エンボス加工後、その上に上記組成Ｂをコンマコートにて２５ｇ／ｍ２でインク受像層を形成し、製造した。
【００５２】
「実施例３」
実施例３は実施例１と上記組成Ｂの塗布量のみが異なる。実施例２では、エンボス加工後、その上に上記組成Ｂをコンマコートにて３５ｇ／ｍ２でインク受像層を形成し、製造した。
【００５３】
「比較例１」
比較例１は実施例１と上記組成Ｂの塗布量のみが異なる。実施例２では、エンボス加工後、その上に上記組成Ｂをコンマコートにて１０ｇ／ｍ２でインク受像層を形成し、製造した。
【００５４】
「比較例２」
比較例２は実施例１と上記組成Ｂの塗布量のみが異なる。比較例２では、エンボス加工後、その上に上記組成Ｂをコンマコートにて４０ｇ／ｍ２でインク受像層を形成し、製造した。
【００５５】
「評価方法」
・印字適正については、エプソン社製「ＭＣ−９０００」、ローランドＤＧ製「ＦＪ５００」、ヒューレットパッカード製「ＤＪ５０００ＰＳ  ＵＶ」の３種の水性インクジェットプリンタにて印字し、画像鮮明度とインクのにじみについて評価を行った。
【００５６】
印字適正の評価基準は以下の通りである。
【００５７】
◎：画像鮮明度、インクのにじみについて極めて良好であること
○：画像鮮明度、インクのにじみについて良好であること
△：画像鮮明度、インクのにじみのどちらか一方に不具合があること
×：画像鮮明度、インクのにじみの両方に不具合があること
・密着性については、セロテープ（登録商標）（ニチバン社製）をエアが入らないように貼り付け、スキージで１０往復こすりつけて、印字された受像層表面に密着させ、印字された受像層表面から４５度の角度で素早く剥がし、発泡樹脂層またはインク受像層の凝集破壊による剥がれが起こるかどうかで評価した。
【００５８】
密着性の評価基準は以下の通りである。
【００５９】
○：ほとんど、あるいは全くないこと
△：剥がれが、一部に起きること
×：剥がれが、全面的に起きること
・折り曲げ特性については、印字された受像層表面側を山側にして１８０°または９０°に折り曲げて評価した。
【００６０】
折り曲げ特性の評価基準は以下の通りである。
【００６１】
◎：印字部の割れ（下地の白い部分面積）がほとんど目立たないこと
○：印字部の割れ（下地の白い部分面積）が目立たないこと
△：印字部の割れ（下地の白い部分面積）が目立つこと
×：印字部の割れ（下地の白い部分面積）が著しく目立つこと
「結果および考察」
実施例１〜３および比較例１、２ともに適切な密着性は確保できている。ここで、実施例１〜３は、印字適正、折り曲げ特性とも大いに良好な特性を得ることができた。
【図面の簡単な説明】
【００６２】
【図１】製造された壁紙用インクジェットインク受像紙の断面図である。
【図２】インク受像層形成前の壁紙用インクジェットインク受像紙の断面図である。
【図３】発泡形成前の壁紙用インクジェットインク受像紙の断面図である。
【符号の説明】
【００６３】
１０  基材シート
１２  発泡樹脂層
１４  発泡面調整樹脂層
１６  インク受像層
２２  未発泡樹脂層
１００，２００，３００  インク受像紙
【図１】
2006264209.tif 000004
【図２】
2006264209.tif 000005
【図３】
2006264209.tif 000006